СПОСОБ ПОЛУЧЕНИЯ ЧИСТОГО ПЕРРЕНАТА АММОНИЯ

1. Способ получения чистого перрената аммония путем электролиза, отличающийся тем, что получают водную суспензию, содержащую технический перренат аммония, к полученной суспензии добавляют стехиометрическое количество азотной кислоты и вводят в катодное пространство электролитической ячейки, разделенной катионообменной мембраной на катодное и анодное пространство, приложением необходимого напряжения катодно восстанавливают азотную кислоту до азотистой кислоты в катодном пространстве, полученную азотистую кислоту подвергают взаимодействию с аммониевыми ионами перрената аммония с образованием водной рениевой кислоты, удаляют ионы калия из полученной водной рениевой кислоты и отделяют чистый перренат аммония от рениевой кислоты добавлением, как минимум, стехиометрического количества аммиака.
2. Способ по п.1, отличающийся тем, что концентрация азотной кислоты в суспензии составляет от 0,5 до 10 мол/литр.
3. Способ по п.1, отличающийся тем, что концентрация азотной кислоты в суспензии составляет от 1 до 5 мол/литр.
4. Способ по п.1, отличающийся тем, что суспензию через сборник с помощью насоса подвергают циркуляции через катодное пространство.
5. Способ по п.1, отличающийся тем, что температура в электролитической ячейке составляет 20-100°С.
6. Способ по п.1, отличающийся тем, что температура в электролитической ячейке составляет 40-60°С.
7. Способ по п.4, отличающийся тем, что температура в сборнике составляет более 60°С.
8. Способ по п.4, отличающийся тем, что температура в сборнике составляет более 95°С.
2
9. Способ по п.1, отличающийся тем, что катодное восстановление азотной кислоты в азотистую кислоту проводят при плотности тока от 100 до 4000 А/м.
2
10. Способ по п.1, отличающийся тем, что катодное восстановление азотной кислоты в азотистую кислоту проводят при плотности тока от 500 до 1000 А/м.
11. Способ по п.1, отличающийся тем, что удаление ионов калия из водной рениевой кислоты происходит путем предварительного осаждения 1-10% перрената аммония при перемешивании и добавлении соответствующего количества аммиака.
12. Способ по п.11, отличающийся тем, что количество предварительно осажденного перрената аммония составляет 2-5% общего количества перрената аммония.
3
3
13. Способ по п.1, отличающийся тем, что аммиак добавляют в виде водного раствора NH, в газообразном виде или в виде комбинации водного раствора NН и газообразного аммиака.
14. Способ по одному из пп.1-13, отличающийся тем, что удаление ионов калия из водной рениевой кислоты происходит в протонированной форме через катионообменник.
15. Перренат аммония, отличающийся тем, что он содержит менее 5 млн. долей калия.
16. Перренат аммония по п.15, отличающийся тем, что он содержит менее 1 млн. доли калия.
17. Применение перрената аммония по п.15 или 16 в качестве предшествующего вещества для получения рениевых соединений и/или металлического рения для применения в суперсплавах или в качестве предшествующего вещества для получения рениевых соединений и/или металлического рения для нанесения покрытий на рентгеновские вращающиеся аноды.